Mg 는 본 발명 에서 고려 하 는 시스템 의 합금 에 기초 적 인 합금 원소 이 고 , Si 와 협력 하 여 강도 향상 에 기여 한다 . Mg 함유량 이 0 . 2 % 미만 인 경우 , " 도막 의 베 이킹 시 침전물 경화 에 의한 강도 향상 에 기열 하 는 β "" 상 의 양 이 적 어서 충분 한 강도 향상 을 얻 지 못한다 . 한편 ", Mg 함유량 이 1 . 5 % 를 초과 하 는 경우 , 조악 한 Mg - Si 계 금속 간 화합물 이 생성 되 어 성형 성 , 특히 굽 힘 성 을 저하 시킨다 . 이 들 관점 으로 고려 하 여 , Mg 함유량 은 0 . 2 내지 1 . 5 % 범위 내 로 설정 한다 . 최종 합 금판 의 보다 양호 한 성형 성 , 특히 보다 양호 한 굽 힘 성 을 얻 기 위해서 , Mg 함유량 은 0 . 3 내지 0 . 9 % 의 범위 인 것 이 바람직 하 다 .